(57)【要約】【課題】発光効率を向上させ、長寿命化を実現する有機EL材料を提供する【解決手段】下記式（１）で表される有機EL材料。【化１】2014103243.tif 000019［式（１）中、Ｘ１乃至Ｘ４は、窒素原子又はＲ１と単結合する炭素原子であり、Ｒ１は、水素原子、ハロゲン原子、炭素数６〜１８のアリール基若しくはヘテロアリール基、又は炭素数１〜１２のアルキル基であり、Ｒ２乃至Ｒ１０は、それぞれ独立的に、炭素数６〜３０のアリール基又はヘテロアリール基であり、Ｘ１乃至Ｘ４のうち少なくとも１つは窒素原子である。］【選択図】なし【特許請求の範囲】
【請求項１】
下記式（１）
【化１】
2014103243.tif 000015
［式（１）中、Ｘ１乃至Ｘ４は、窒素原子又はＲ１と単結合する炭素原子であり、Ｒ１は、水素原子、ハロゲン原子、炭素数６〜１８のアリール基若しくはヘテロアリール基、又は炭素数１〜１２のアルキル基であり、Ｒ２乃至Ｒ１０は、それぞれ独立的に、炭素数６〜３０のアリール基又はヘテロアリール基であり、前記Ｘ１乃至Ｘ４のうち少なくとも１つは窒素原子である。］
で表される有機EL材料。
【請求項２】
前記式（１）中、Ｒ２乃至Ｒ１０は下記一般式（２）〜（１１）
【化２】
2014103243.tif 000016
［前記式（１）において、Ｒ１１乃至Ｒ２２は、それぞれ独立的に、水素原子、ハロゲン原子、炭素数６〜１８のアリール基若しくはヘテロアリール基、又は炭素数１〜１２のアルキル基である。］
で表される１価基であることを特徴とする請求項１に記載の有機EL材料。
【請求項３】
前記Ｒ１は、フェニル基、メチル基又はシクロヘキシル基であることを特徴とする請求項１又は２に記載の有機EL材料。
【請求項４】
下記式（１）
【化３】
2014103243.tif 000017
［式（１）中、Ｘ１乃至Ｘ４は、窒素原子又はＲ１と単結合する炭素原子であり、Ｒ１は、水素原子、ハロゲン原子、炭素数６〜１８のアリール基若しくはヘテロアリール基、又は炭素数１〜１２のアルキル基であり、Ｒ２乃至Ｒ１０は、それぞれ独立的に、炭素数６〜３０のアリール基又はヘテロアリール基であり、前記Ｘ１乃至Ｘ４のうち少なくとも１つは窒素原子である。］
で表される有機EL材料を含む有機EL素子。
【請求項５】
前記式（１）中、Ｒ２乃至Ｒ１０は下記一般式（２）〜（１１）
【化４】
2014103243.tif 000018
［前記式（１）において、Ｒ１１乃至Ｒ２２は、それぞれ独立的に、水素原子、ハロゲン原子、炭素数６〜１８のアリール基若しくはヘテロアリール基、又は炭素数１〜１２のアルキル基である。］
で表される１価基であることを特徴とする請求項４に記載の有機EL素子。
【請求項６】
前記Ｒ１は、フェニル基、メチル基又はシクロヘキシル基であることを特徴とする請求項４又は５に記載の有機EL素子。
【発明の詳細な説明】
【技術分野】
【０００１】
本発明は、カルバゾリル基を有するアザカルバゾール誘導体を含む有機EL材料及びそれを用いた有機EL素子に関する。
【背景技術】
【０００２】
近年、画像表示装置として、有機エレクトロルミネッセンス表示装置（Organic Electroluminescence Display：有機EL表示装置）の開発が盛んになってきている。有機ＥＬ表示装置は、液晶表示装置等とは異なり、陽極及び陰極から注入された正孔及び電子を発光層において再結合させることにより、発光層における有機化合物を含む発光材料を発光させて表示を実現するいわゆる自発光型の表示装置である。
【０００３】
発光素子（以下、有機EL素子という）としては、例えば、陽極、陽極上に配置された正孔輸送層、正孔輸送層上に配置された発光層、発光層上に配置された電子輸送層及び電子輸送層上に配置された陰極から構成された有機EL素子が知られている。陽極からは正孔が注入され、注入された正孔は正孔輸送層を移動して発光層に注入される。一方、陰極からは電子が注入され、注入された電子は電子輸送層を移動して発光層に注入される。発光層に注入された正孔と電子とが再結合することにより、発光層内で励起子が生成される。有機EL素子は、その励起子の輻射失活によって発生する光を利用して発光する。尚、有機EL素子は、以上に述べた構成に限定されず、種々の変更が可能である。
【０００４】
有機EL素子を表示装置に応用するにあたり、有機EL素子の高効率化及び長寿命化が求められており、有機EL素子の高効率化及び長寿命化を実現するために、有機EL素子を構成する各層の定常化、安定化、耐久化などが検討されている。
【０００５】
有機EL素子の各層に用いられる材料としては、芳香族アミン系化合物等の様々な化合物などが知られている。例えば、アザカルバゾール誘導体は、発光層のホスト材料（特許文献１及び特許文献２）、正孔輸送材料（特許文献３）、陰極バッファ層の材料（特許文献４）や正孔阻止層（特許文献５）の材料として提案されている。また、カルバゾール誘導体は、例えば、ホスト材料（特許文献６）、電子輸送材料（特許文献７）や発光層で生成する励起子が電子輸送帯域へ拡散することを防止するための障壁層の材料（特許文献８）として提案されている。しかしながら、これらの材料を用いた有機EL素子も充分な発光効率を有しているとは言い難く、現在では一層、高効率で低電圧駆動が可能であり、発光寿命の長い有機EL素子が望まれている。
【先行技術文献】
【特許文献】
【０００６】
【特許文献１】特開２００１−１６０４８８号公報
【特許文献２】国際公開第２００４／０５３０１９号
【特許文献３】国際公開第２０１２／０１１７５６号
【特許文献４】国際公開第２００６／０１３７３９号
【特許文献５】特開２００６−１００５３７号公報
【特許文献６】国際公開第２００９／０６０７８０号
【特許文献７】特開２０１０−１３５４６７号公報
【特許文献８】国際公開第２０１２／０９０９６７号
【発明の概要】
【発明が解決しようとする課題】
【０００７】
本発明は、上述の課題を鑑み、発光効率を向上させ、長寿命化を実現する有機EL材料を提供することを課題とする。
【課題を解決するための手段】
【０００８】
本発明の一実施形態による有機EL材料は、
下記式（１）
【化１】
2014103243.tif 000002
［式（１）中、Ｘ１乃至Ｘ４は、窒素原子（N）又はＲ１と単結合する炭素原子（C−R1）であり、Ｒ１は、水素原子、ハロゲン原子、炭素数６〜１８のアリール基若しくはヘテロアリール基、又は炭素数１〜１２のアルキル基であり、Ｒ２乃至Ｒ１０は、それぞれ独立的に、炭素数６〜３０のアリール基又はヘテロアリール基であり、前記Ｘ１乃至Ｘ４のうち少なくとも１つは窒素原子（N）である。］で表される。
【０００９】
この有機EL材料によれば、有機EL素子の発光効率を向上させ、有機EL素子の長寿命化を実現することができる。
【００１０】
前記式（１）中、Ｒ２乃至Ｒ１０は下記一般式（２）〜（１１）
【化２】
2014103243.tif 000003
［前記式（１）において、Ｒ１１乃至Ｒ２２は、それぞれ独立的に、水素原子、ハロゲン原子、炭素数６〜１８のアリール基若しくはヘテロアリール基、又は炭素数１〜１２のアルキル基である。］で表される１価基であってもよい。
【００１１】
この有機EL材料によれば、有機EL素子の発光効率を向上させ、有機EL素子の長寿命化を実現することができる。
【００１２】
前記Ｒ１はフェニル基、メチル基又はシクロヘキシル基であってもよい。
【００１３】
この有機EL材料によれば、有機EL素子の発光効率をさらに向上させることができる。
【００１４】
本発明の一実施形態による有機EL素子は、
下記式（１）
【化３】
2014103243.tif 000004
［式（１）中、Ｘ１乃至Ｘ４は、窒素原子（N）又はＲ１と単結合する炭素原子（C−R1）であり、Ｒ１は、水素原子、ハロゲン原子、炭素数６〜１８のアリール基若しくはヘテロアリール基、又は炭素数１〜１２のアルキル基であり、Ｒ２乃至Ｒ１０は、それぞれ独立的に、炭素数６〜３０のアリール基又はヘテロアリール基であり、前記Ｘ１乃至Ｘ４のうち少なくとも１つは窒素原子（N）である。］で表される有機EL材料を含む。
【００１５】
前記有機EL材料を含む発光素子によれば、発光効率が向上され、長寿命化されることができる。
【００１６】
前記式（１）中、Ｒ２乃至Ｒ１０は下記一般式（２）〜（１１）
【化４】
2014103243.tif 000005
［前記式（１）において、Ｒ１１乃至Ｒ２２は、それぞれ独立的に、水素原子、ハロゲン原子、炭素数６〜１８のアリール基若しくはヘテロアリール基、又は炭素数１〜１２のアルキル基である。］で表される１価基であってもよい。
【００１７】
前記有機EL材料を含む発光素子によれば、発光効率が向上され、長寿命化されることができる。
【００１８】
前記Ｒ１はフェニル基、メチル基又はシクロヘキシル基であってもよい。
【００１９】
前記有機EL材料を含む発光素子によれば、発光効率がさらに向上される。
【発明の効果】
【００２０】
本発明によれば、発光効率を向上させ、長寿命化を実現する有機EL材料を提供することができる。
【図面の簡単な説明】
【００２１】
【図１】有機EL素子の構成を示す概略図である。
【発明を実施するための形態】
【００２２】
本願発明者は、上述の課題を検討した結果、有機EL素子の発光層に用いられるホスト材料として、カルバゾリル基を有するアザカルバゾール誘導体を用いることに想到し、有機EL素子の発光効率の向上及び長寿命化を達成できることを確認した。以下、本願発明者が想到したカルバゾリル基を有するアザカルバゾール誘導体について説明する。
【００２３】
有機EL素子の発光層のホスト材料として用いられる本発明のカルバゾリル基を有するアザカルバゾール誘導体は、以下の構造式（１）で表される化合物である。
【化５】
2014103243.tif 000006
【００２４】
但し、構造式（１）において、Ｘ１乃至Ｘ４は、窒素原子（N）又はＲ１と単結合する炭素原子（C−R1）であり、Ｘ１乃至Ｘ４のうち少なくとも１つは窒素原子（N）である。Ｒ１は、水素原子、ハロゲン原子、炭素数６〜１８のアリール基又はヘテロアリール基、若しくは炭素数１〜１２のアルキル基であり、Ｒ２乃至Ｒ１０は、それぞれ独立的に、炭素数６〜３０のアリール基又はヘテロアリール基である。
【００２５】
但し、構造式（１）において、Ｒ２乃至Ｒ１０は、以下の構造式（２）〜（１１）で表される１価基（＊は結合位置）であることが好ましい。
【化６】
2014103243.tif 000007
【００２６】
カルバゾール部位を有する化合物は、電子耐性を有することが知られているが、本発明においては、正孔輸送性を示すカルバゾール部位を有するアミン化合物のカルバゾール環を形成する炭素のうち少なくとも１つの炭素を窒素に置換し、アザカルバゾール骨格とすることにより、電子耐性及び電子輸送性を付与した。本発明のカルバゾリル基を有するアザカルバゾール誘導体は、正孔輸送性且つ電子輸送性を有するため、有機EL素子の発光層のホスト材料として用いることが可能であり、特に、緑色領域における燐光発光層のホスト材料として好適に用いることができる。電子耐性を有するカルバゾール部位及びアザカルバゾール部位を有するため、本発明のカルバゾリル基を有するアザカルバゾール誘導体の電子耐性が向上し、有機EL素子の長寿命化に寄与する。また、本発明のカルバゾリル基を有するアザカルバゾール誘導体において、アザカルバゾール部位により、電子輸送性が向上されるため、有機EL素子の発光効率を向上させることができる。
【００２７】
本発明のカルバゾリル基を有するアザカルバゾール誘導体において、アザカルバゾール環の窒素原子（N）の数は１つ又は２つであることが好ましい。即ち、構造式（１）において、Ｘ１乃至Ｘ４のうち１つ又は２つが窒素原子（N）であることが好ましい。また、本発明のカルバゾリル基を有するアザカルバゾール誘導体において、アザカルバゾール環の窒素原子に隣接する炭素原子（C）の電子密度が高くなる。そのため、アザカルバゾール環の窒素原子に隣接する炭素原子（C）に単結合するＲ１としては、フェニル基が好ましい。アザカルバゾール環の窒素原子（N）は電子吸引性が強いため、水素原子などに比べて電子的な耐性が高いフェニル基をアザカルバゾール環の窒素原子に隣接する炭素原子（C）に導入することで、アザカルバゾール環の電子耐性を向上させることが可能となる。さらに、アザカルバゾール環の窒素原子に隣接する炭素原子（C）に単結合するＲ１として、アルキル基としては分子内振動が少なく無輻射失活に寄与しにくいメチル基も好ましい。また、メチル基と同様にアルキル基としては分子内振動が少なく無輻射失活に寄与しにくいシクロアルキル基であるシクロヘキシル基もＲ１として好ましい。
【００２８】
また、構造式（１）で表される本発明の化合物において、Ｒ２乃至Ｒ１０のうち少なくとも１つが構造式（１０）及び構造式（１１）で表される１価基であることが好ましい。Ｒ２乃至Ｒ１０のうち少なくとも１つが構造式（１０）及び構造式（１１）で表される１価基である本発明のカルバゾリル基を有するアザカルバゾール誘導体は、HOMO準位が低くなるため、正孔が発光層に注入され易くなる。そのため、Ｒ２乃至Ｒ１０のうち少なくとも１つが構造式（１０）及び構造式（１１）で表される１価基である本発明のカルバゾリル基を有するアザカルバゾール誘導体は、有機EL素子の発光層のホスト材料としてより好適である。
【００２９】
本発明のカルバゾリル基を有するアザカルバゾール誘導体の具体例として、化合物１乃至化合物４６を以下に示す。しかしながら、本発明のカルバゾリル基を有するアザカルバゾール誘導体はこれらの化合物に限定されるわけではない。
【００３０】
【化７】
2014103243.tif 000008
【化８】
2014103243.tif 000009
【化９】
2014103243.tif 000010
【００３１】
本発明のカルバゾリル基を有するアザカルバゾール誘導体について、上述の化合物３の合成法を以下に述べる。但し、以下に述べる合成法は一例であって、これに限定されるわけではない。
【化１０】
2014103243.tif 000011
【００３２】
化合物Aの合成
アルゴン雰囲気下で、300mLの三口フラスコに、2,6−ジクロロ−3ニトロピリジン5.00gとフェニルボロン酸（PhB(OH)2）9.48g、テトラキス(トリフェニルホスフィン)パラジウム（Pd(PPh3)4）1.34g、炭酸カリウム（K2CO3）10.7g、水20mL、エタノール10mLを加え、100mLのトルエン溶媒中で80℃で8時間攪拌した。空冷後、有機層を分取して溶媒留去した。その後、ジクロロメタン／メタノール溶媒系で再沈殿を行い、黄色固体の化合物Aを4.31g（収率70％）得た。
【００３３】
化合物Aの同定は、１H−NMR測定及びFAB−MS測定により行った。尚、以下の化合物B、化合物C及び化合物３の同定も、化合物Aの同定と同様に１H−NMR測定及びFAB−MS測定により行った。また、化合物Dの同定は、１H−NMR測定及びLC−MS測定により行った。１H−NMR測定では、溶媒にCDCl3を用いた。
【００３４】
１H−NMR測定で測定された化合物Aのケミカルシフト値は、8.22（d, 1H），8.11−8.14（m, 2H），7.82（d, 1H），7.64−7.68（m, 2H），7.47−7.52（m, 6H）であった。また、FAB−MS測定により測定された化合物Aの分子量は、277であった。
【００３５】
化合物Bの合成
アルゴン雰囲気下で、50mLの二口フラスコに、化合物A3.80gとトリフェニルホスフィン（PPh3）9.02gを加え、30mLのo−ジクロロベンゼン溶媒中で180℃で21時間攪拌した。空冷後、水を加えて有機層を分取し溶媒留去した。得られた粗生成物をシリカゲルカラムクロマトグラフィー（ジクロロメタンとヘキサンの混合溶媒を使用）で精製後、ジクロロメタン／ヘキサン混合溶媒で再結晶を行い、黄色固体の化合物Bを2.72g（収率81％）得た。
【００３６】
１H−NMR測定で測定された化合物Bのケミカルシフト値は、9.39（s, 1H），8.44（d, 1H），8.38（d, 1H），8.14（d, 1H），7.97（d, 1H），7.69−7.71（m, 4H），7.44（d, 2H）であった。また、FAB−MS測定により測定された化合物Bの分子量は、245であった。
【００３７】
化合物Cの合成
アルゴン雰囲気下で、50mLの二口フラスコに、化合物B2.80gとブロモベンゼン1.59mL、酢酸パラジウム(II)（Pd(OAc)2）22.8mg、トリ-tert-ブチルホスフィン（(t-Bu)3P）30.5mg、炭酸カリウム（K2CO3）4.20gを加えて、30mLキシレン溶媒中で120℃で12時間加熱攪拌した。空冷後、水を加えて有機層を分取し溶媒留去した。得られた粗生成物をシリカゲルカラムクロマトグラフィー（クロロホルムとヘキサンの混合溶媒を使用）で精製後、ジクロロメタン／ヘキサン混合溶媒で再結晶を行い、黄土色固体の化合物Cを2.31g（収率71％）得た。
【００３８】
１H−NMR測定で測定された化合物Cのケミカルシフト値は、8.41（q, 1H），8.14（d, 2H），7.80（q, 2H），7.44−7.71（m, 4H），7.31−7.43（m, 5H），7.43（d, 2H），7.34（d, 2H）であった。また、FAB−MS測定により測定された化合物Cの分子量は、321であった。
【００３９】
化合物Dの合成
アルゴン雰囲気下で、50mLの二口フラスコに、化合物C1.16gとN-ブロモスクシンイミド（NBS）0.64gを加え、酢酸溶媒中で室温で24時間攪拌した。空冷後、水を加えて有機層を分取し溶媒留去した。得られた粗生成物をジクロロメタン／ヘキサン混合溶媒で再結晶を行い、黄土色固体の化合物Dを1.37g（収率95％）得た。
【００４０】
１H−NMR測定で測定された化合物Dのケミカルシフト値は、8.65（d, 1H），8.14（d, 2H），7.79（q, 2H），7.44−7.70（m, 3H），7.29−7.40（m, 5H），7.43（d, 2H），7.34（d, 2H）であった。また、LC−MS測定により測定された化合物Dの分子量は、399、401であった。
【００４１】
化合物３の合成
アルゴン雰囲気下、100 mLの三口フラスコに、化合物D2.00gと3,6−ジフェニル−9H−カルバゾール1.76g、酢酸パラジウム(II)（Pd(OAc)2）1.1mg、トリ-tert-ブチルホスフィン（(t-Bu)3P）3.0mg、炭酸カリウム（K2CO3）2.08gを加えて、50mLキシレン溶媒中で120℃で12時間加熱攪拌した。空冷後、水を加えて有機層を分取し溶媒留去した。得られた粗生成物をシリカゲルカラムクロマトグラフィー（ジクロロメタンとヘキサンの混合溶媒を使用）で精製後、トルエン／ヘキサン混合溶媒で再結晶を行い、白色固体の化合物３を2.01g（収率63％）得た。
【００４２】
１H−NMR測定で測定された化合物３のケミカルシフト値は、8.75（d, 1H），8.44（d, 2H），8.16（q, 2H），7.84（q, 2H），7.67−7.76（m, 12H），7.46−7.57（m, 9H），7.32−7.46（m, 3H）であった。また、FAB−MS測定により測定された化合物３の分子量は、638であった。
【００４３】
実施例
本発明のカルバゾリル基を有するアザカルバゾール誘導体を緑色の燐光発光層のホストの材料に用いた有機EL素子の電流効率及び半減寿命を測定した。有機EL素子の発光層に用いたホスト材料として、上述の化合物１、化合物１６及び化合物４を使用した。また、比較化合物として以下の構造式で表せる比較化合物１を有機EL素子の発光層のホスト材料として使用した。
【化９】
2014103243.tif 000012
【化１０】
2014103243.tif 000013
【００４４】
測定に使用した有機EL素子の構成を図１に示す。図１に示す有機EL素子１００は、ガラス基板１０２、ガラス基板１０２上に配置され、ITOからなる陽極１０４、前記陽極１０４上に配置され、1-TNATAを含む正孔注入層１０６、前記正孔注入層１０６上に配置され、4,4'−ビス[N,N'−(3−トリル)アミノ]−3,3'−ジメチルビフェニル（HMTPD）を含む正孔輸送層１０８、前記正孔輸送層１０８上に配置され、上述した化合物１、化合物１６、化合物４又は比較化合物１の何れかをホスト材料に含み、トリス(2−フェニルピリジナート)イリジウム(III)（Ir(ppy)3）を２０％濃度になるようドープした発光層１１０、前記発光層１１０上に配置され、Alq3を含む電子輸送層１１２、前記電子輸送層１１２上に配置され、LiFを含む電子注入層１１４、及び前記電子注入層１１４上に配置され、Ａｌからなる陰極１１６を含む。陽極１０４の膜厚は１５０ｎｍ、正孔注入層１０６の膜厚は６０ｎｍ、正孔輸送層１０８の膜厚は３０ｎｍ、発光層１１０の膜厚は２５ｎｍ、電子輸送層１１２の膜厚は２５ｎｍ、電子注入層１１４の膜厚は１ｎｍ、陰極１１６の膜厚は１００ｎｍとした。
【００４５】
陽極１０４及び陰極１１６を通じて、有機ＥＬ素子１００に電源から電流を流して、化合物３、化合物１６、化合物４又は比較化合物１を発光層のホスト材料として使用した場合における有機EL素子１００の電流効率及び半減寿命の測定結果を以下の表１に示す。尚、電流効率は10mA/cm2で測定し、半減寿命は1000cd/m2で測定した。
【表１】
2014103243.tif 000014
【００４６】
表１に示す通り、本発明のカルバゾリル基を有するアザカルバゾール誘導体を発光層のホスト材料として用いた有機EL素子は、比較化合物１をホスト材料として使用した有機EL素子に比べ、発光効率及び発光寿命が向上した。特に、アザカルバゾール環の窒素原子（N）に隣接する炭素原子（C）にフェニル基を導入した構造を有する化合物３をホスト材料として使用した有機EL素子は、発光寿命が著しく向上したことが分かる。
【００４７】
以上の実施例においては、本発明のカルバゾリル基を有するアザカルバゾール誘導体をパッシブ型の有機EL素子の有機EL材料として使用した例を説明したが、これに限定されない。カルバゾリル基を有するアザカルバゾール誘導体は、アクティブ型の有機EL素子の有機EL材料として使用することも可能であり、アクティブ型の有機EL素子の発光効率を向上させ、長寿命化を実現することができる。
【００４８】
以上に説明したように、本発明のカルバゾリル基を有するアザカルバゾール誘導体を有機EL材料、特に燐光発光層のホスト材料として用いることにより、緑色発光領域において、有機EL素子の発光効率を向上させ、長寿命化を実現することができる。また、本発明のカルバゾリル基を有するアザカルバゾール誘導体は、上述した化合物に限定されず、種々の変形が可能である。
【００４９】
本発明のカルバゾリル基を有するアザカルバゾール誘導体を発光層のホスト材料として用いた有機EL素子は、有機EL表示装置や照明装置などに使用することができる。
【符号の説明】
【００５０】
１００  有機EL素子
１０２  ガラス基板
１０４  陽極
１０６  正孔注入層
１０８  正孔輸送層
１１０  発光層
１１２  電子輸送層
１１４  電子注入層
１１６  陰極
【図１】
2014103243.tif 000020